(57)【要約】【課題】発光装置の寿命を低下させることなく、発光領域の一部の発光色を他の部分と異ならせる。【解決手段】基板１００に、有機層１２０を有する発光部１４０を形成する。次いで、発光部１４０を封止部１６０で封止する。次いで、発光部１４０の一部に選択的に熱を加える。有機層１２０は第１発光層と第２発光層とを有している。第１発光層の発光スペクトルは第１ピークを有しており、第２発光層の発光スペクトルは第１ピークとは異なる第２ピークを有している。発光部１４０は、光を透過する第１電極１１０を有している。発光部１４０の一部に熱を加える工程において、第１電極１１０を介して上記した一部に光を照射する。【選択図】図６
2016181424.tif 000002
【特許請求の範囲】
【請求項１】
基板に、有機層を有する発光部を形成する工程と、
前記発光部を封止する工程と、
前記発光部の一部に選択的に熱を加える工程と、
を備える発光装置の製造方法。
【請求項２】
請求項１に記載の発光装置の製造方法において、
前記有機層は第１発光層と第２発光層とを有し、
前記第１発光層の発光スペクトルは第１ピークを有しており、
前記第２発光層の発光スペクトルは前記第１ピークとは異なる第２ピークを有している発光装置の製造方法。
【請求項３】
基板に、有機層を有する発光部を形成する工程と、
前記発光部の一部に熱を加える工程と、
を備え、
前記有機層は第１発光層と第２発光層とを有し、
前記第１発光層の発光スペクトルは第１ピークを有しており、
前記第２発光層の発光スペクトルは前記第１ピークとは異なる第２ピークを有している発光装置の製造方法。
【請求項４】
請求項１〜３のいずれか一項に記載の発光装置の製造方法において、
前記発光部は、光を透過する第１電極を有しており、
前記発光部の一部に熱を加える工程の前に、前記発光部を封止する工程を備え、
前記発光部の一部に熱を加える工程において、前記第１電極を介して前記一部に光を照射する発光装置の製造方法。
【請求項５】
請求項１〜３のいずれか一項に記載の発光装置の製造方法において、
前記発光部は、第１電極と第２電極とを有しており、
前記有機層は前記第１電極と前記第２電極の間に位置しており、
前記第１電極は複数に分割されており、
前記発光部の一部に熱を加える工程において、前記一部に対応する前記第１電極を介して前記有機層に電流を流す発光装置の製造方法。
【発明の詳細な説明】
【技術分野】
【０００１】
本発明は、発光装置の製造方法に関する。
【背景技術】
【０００２】
近年は、発光素子として有機ＥＬ（Organic Electroluminescence）素子を有する発光装置の開発が進んでいる。有機ＥＬ素子は、有機層を、第１電極と、第２電極とで挟んだ構成を有している。有機ＥＬ素子を有する発光装置には、例えば照明装置や表示装置がある。
【０００３】
発光装置には、同一の有機層を有する発光領域において、発光領域の一部の発光色を発光領域の他の部分の発光色と異ならせることが求められることがある。このような要求に対して、特許文献１には、発光領域の一部において有機色素を変性（劣化）させることにより、この一部の発光色を他の領域と異ならせることが記載されている。特許文献１には、有機色素を変性（劣化）させる方法として、電磁波、例えば高圧水銀ランプのｉ線を照射する方法が記載されている。
【０００４】
なお、特許文献２には、正孔注入層及び正孔輸送層が形成された後、かつ発光層が形成される前に、正孔輸送層に、基板とは逆側から光照射を行うことにより、初期の輝度低下が抑制できる、と記載されている。
【先行技術文献】
【特許文献】
【０００５】
【特許文献１】国際公開第１９９７／４３８７４号
【特許文献２】特開２０１１−２１０６１３号公報
【発明の概要】
【発明が解決しようとする課題】
【０００６】
特許文献１に記載の方法では、有機色素を劣化させることにより、発光領域の一部の発光色を他の部分と異ならせている。しかしこの方法では、発光層中の有機色素を劣化させるため、発光装置の寿命の低下が懸念される。
【０００７】
本発明が解決しようとする課題としては、発光装置の寿命を低下させることなく、発光領域の一部の発光色を他の部分と異ならせることが一例として挙げられる。
【課題を解決するための手段】
【０００８】
請求項１に記載の発明は、基板に、有機層を有する発光部を形成する工程と、
前記発光部を封止する工程と、
前記発光部の一部に選択的に熱を加える工程と、
を備える発光装置の製造方法である。
【０００９】
請求項３に記載の発明は、基板に、有機層を有する発光部を形成する工程と、
前記発光部の一部に熱を加える工程と、
を備え、
前記有機層は第１発光層と第２発光層とを有し、
前記第１発光層の発光スペクトルは第１ピークを有しており、
前記第２発光層の発光スペクトルは前記第１ピークとは異なる第２ピークを有している発光装置の製造方法である。
【図面の簡単な説明】
【００１０】
【図１】実施形態に係る発光装置の構成を示す平面図である。
【図２】図１から第２電極を取り除いた図である。
【図３】図２から絶縁層及び有機層を取り除いた図である。
【図４】図１のＡ−Ａ断面図である。
【図５】有機層の構成を示す断面図である。
【図６】発光装置の製造方法を説明するための断面図である。
【図７】第１発光領域の発光スペクトルと第２発光領域の発光スペクトルの一例を示す図である。
【図８】図７に示した発光スペクトルを、第１ピークで規格化した図である。
【図９】第１発光領域の発光スペクトルが電流の大きさでどのように変化するかを示す図である。
【図１０】図９に示した発光スペクトルを第１ピークで規格化した図である。
【図１１】第２発光領域の発光スペクトルが電流の大きさでどのように変化するかを示す図である。
【図１２】図１１に示した発光スペクトルを第１ピークで規格化した図である。
【図１３】発光部に第１の電流が流れている発光装置を、基板の第２面側から見た図である。
【図１４】発光部に第２の電流が流れている発光装置を、基板の第２面側から見た図である。
【図１５】変形例１に係る発光装置の構成を示す平面図である。
【図１６】図１５から第２電極を取り除いた図である。
【図１７】図１６から絶縁層及び有機層を取り除いた図である。
【図１８】変形例２に係る発光装置の構成を示す平面図である。
【図１９】図１８から絶縁層及び有機層を取り除いた図である。
【図２０】図１８のＢ−Ｂ断面図である。
【図２１】図２０の変形例を示す図である。
【図２２】変形例３に係る発光装置の構成を示す断面図である。
【発明を実施するための形態】
【００１１】
以下、本発明の実施の形態について、図面を用いて説明する。尚、すべての図面において、同様な構成要素には同様の符号を付し、適宜説明を省略する。
【００１２】
図１は、実施形態に係る発光装置１０の構成を示す平面図である。図２は図１から第２電極１３０を取り除いた図である。図３は図２から絶縁層１５０及び有機層１２０を取り除いた図である。図４は図１のＡ−Ａ断面図である。なお、図１において、説明のため封止部１６０を省略している。
【００１３】
本実施形態に係る発光装置１０は、基板１００及び発光部１４０を有している。発光部１４０は基板１００に形成されており、図２に示すように、第１発光領域１４０ａ及び第２発光領域１４０ｂを有している。第１発光領域１４０ａ及び第２発光領域１４０ｂは互いに隣り合っており、いずれも、第１電極１１０、有機層１２０、及び第２電極１３０を有している。有機層１２０は第１電極１１０と第２電極１３０の間に位置している。そして、第１発光領域１４０ａの発光スペクトル（以下、第１発光スペクトルと記載）及び第２発光領域１４０ｂの発光スペクトル（以下、第２発光スペクトルと記載）は、いずれも第１ピーク及び第２ピークを有している。第１発光スペクトルの第１ピークのピーク波長と第２発光スペクトルの第１ピークのピーク波長とはそれぞれ同一である。同様に第１発光スペクトルの第２ピークのピーク波長と第２発光スペクトルの第２ピークのピーク波長とはそれぞれ同一である。そして、第１ピークに対する第２ピークの強度比（以下、ピーク強度比と記載）は、第１発光領域１４０ａと第２発光領域１４０ｂとで互いに異なる。以下、発光装置１０について詳細に説明する。
【００１４】
基板１００は、例えばガラスや透光性の樹脂などの可視光を透過する材料で形成されている。ただし、発光装置１０がトップエミッション型である場合、基板１００は透光性を有さない材料で形成されていてもよい。基板１００は、例えば矩形などの多角形である。基板１００は可撓性を有していてもよい。基板１００が可撓性を有している場合、基板１００の厚さは、例えば１０μｍ以上１０００μｍ以下である。特に基板１００がガラスである場合、基板１００の厚さは、例えば２００μｍ以下である。基板１００が樹脂である場合、基板１００は、例えばＰＥＮ（ポリエチレンナフタレート）、ＰＥＳ（ポリエーテルサルホン）、ＰＥＴ（ポリエチレンテレフタラート）、又はポリイミドを用いて形成されている。また、基板１００が樹脂である場合、水分が基板１００を透過しやすくなっている。水分が透過することを抑制するために、基板１００の少なくとも発光面側（好ましくは両面）に、ＳｉＮｘやＳｉＯＮなどの無機バリア膜が形成されている。
【００１５】
発光部１４０は有機ＥＬ素子を有している。この有機ＥＬ素子は、基板１００の第１面１０２に、第１電極１１０、有機層１２０、及び第２電極１３０をこの順に積層させた構成を有している。
【００１６】
第１電極１１０は、可視光を透過する透明電極である。透明電極を構成する透明導電材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよい。
【００１７】
有機層１２０は発光層を有している。有機層１２０は、例えば、正孔注入層、発光層、及び電子注入層を積層させた構成を有している。本実施形態において、有機層１２０は複数の発光層を有している。有機層１２０の構成の詳細については、図５を用いて後述する。
【００１８】
第２電極１３０は、例えば、Ａｌ、Ａｕ、Ａｇ、Ｐｔ、Ｍｇ、Ｓｎ、Ｚｎ、及びＩｎからなる第１群の中から選択される金属、又はこの第１群から選択される金属の合金からなる金属層を含んでいる。第２電極１３０の厚さは、例えば１０ｎｍ以上５００ｎｍ以下である。ただし、第２電極１３０は、第１電極１１０の材料として例示した材料を用いて形成されていてもよい。第２電極１３０は、例えばスパッタリング法又は蒸着法を用いて形成される。
【００１９】
なお、上記した第１電極１１０及び第２電極１３０の材料は、基板１００を光が透過する場合、すなわち発光装置１０の発光が基板１００を透過して行われる場合（ボトムエミッション型）の例である。他の場合として、基板１００とは逆側を光が透過する場合がある。すなわち、発光装置１０の発光が基板１００を透過しないで行われる場合（トップエミッション型）である。トップエミッション型には、逆積型と、順積型との２種類の積層構造がある。逆積型では、第１電極１１０の材料と第２電極１３０の材料はボトムエミッション型と逆になる。すなわち第１電極１１０の材料には上記した第２電極１３０の材料が用いられ、第２電極１３０の材料には上記した第１電極１１０の材料として例示した材料が選択される。他方の順積型では、上記した第２電極１３０の材料の上に第１電極１１０の材料を形成し、更にその上に有機層、さらにその上に薄く成膜した第２電極１３０を形成することで、基板１００とは逆側から光を取出す構造である。本実施形態にかかる発光装置１０は、ボトムエミッション型、及び上記した2種類のトップエミッション型のいずれの構造であってもよい。
【００２０】
また、発光装置１０は、第１端子１１２及び第２端子１３２を有している。第１端子１１２は第１電極１１０に電気的に接続している。例えば、第１端子１１２は、第１電極１１０と同一の材料で形成された層を有している。さらに、この層は、第１電極１１０と一体になっていてもよい。また、第２端子１３２は第２電極１３０に電気的に接続している。また、第２端子１３２も、第１電極１１０と同一の材料で形成された層を有している。ただし、この層は第１電極１１０から分離している。
【００２１】
なお、第１端子１１２と第１電極１１０の間には引出配線が設けられていてもよい。また、第２端子１３２と第２電極１３０の間にも引出配線が設けられていてもよい。
【００２２】
また、第１電極１１０の上、第１端子１１２の上、及び第２端子１３２の上には、第１電極１１０よりも抵抗が低い材料からなる導電層が形成されていてもよい。この導電層は、例えば金属又は合金によって形成されている。この導電層は、単層構造であってもよいし多層構造であってもよい。この導電層は、例えばＭｏ合金層（例えばＭｏＮｂ層）、Ａｌ合金層（例えばＡｌＮｄ層）、及びＭｏ合金層（例えばＭｏＮｂ層）をこの順に形成した構成を有している。そして、この導電層のうち第１電極１１０に位置する部分は、例えば複数の線状の電極として形成されている。また、この導電層のうち第１端子１１２の上に位置する部分は、第１端子１１２の全面に形成されていてもよい。さらに、この導電層のうち第２端子１３２の上に位置する部分は、第２端子１３２の全面に形成されていてもよい。この導電層が形成されることにより、第１電極１１０、第１端子１１２、及び第２端子１３２の見かけ上の抵抗は低くなる。
【００２３】
また、発光装置１０は、絶縁層１５０を有している。絶縁層１５０は発光部１４０を画定するために、基板１００の第１面１０２に設けられている。図２に示す例では、絶縁層１５０は、第１電極１１０の縁を覆っている。絶縁層１５０は、例えばポリイミド、エポキシ、アクリルやノボラック系の樹脂材料によって形成されている。絶縁層１５０は、例えば、絶縁層１５０となる樹脂材料に感光性の材料を混入させ塗布した後、この樹脂材料を露光及び現像することにより、形成される。また、絶縁層１５０は、インクジェット法やスクリーン印刷法を用いて形成されていてもよい。
【００２４】
そして、有機層１２０のうち第１発光領域１４０ａとなる領域には有機層１２０ａが位置しており、第２発光領域１４０ｂとなる領域には有機層１２０ｂが位置している。電流密度が一定値以下の場合、有機層１２０ａの発光色（色温度）は、有機層１２０ｂの発光色（色温度）と異なる。ただし、後述するように、電流密度が上がっていくと、有機層１２０ａの色温度と有機層１２０ｂの色温度の差は小さくなっていき、最終的にはほとんど差がなくなる。
【００２５】
そして、有機層１２０ａ，１２０ｂは互いに同一の層構造を有しており、かつ同一の工程かつ同一の材料を用いて形成されている。このため、発光装置１０が発光していない状態において、有機層１２０ａと有機層１２０ｂを区別することは難しい。
【００２６】
また、図１及び図３に示すように、発光部１４０は一つの第１電極１１０及び一つの第２電極１３０を有している。このため、第１発光領域１４０ａの第１電極１１０は第２発光領域１４０ｂの第１電極１１０と電気的かつ物理的に繋がっている。また、第１発光領域１４０ａの第２電極１３０は第２発光領域１４０ｂの第２電極１３０と電気的かつ物理的に繋がっている。
【００２７】
そして図４に示すように、発光装置１０は、封止部１６０を有している。封止部１６０は、発光部１４０を封止している。本図に示す封止部１６０は封止部材であり、例えばガラス、アルミニウムなどの金属、又は樹脂を用いて形成されている。封止部１６０は、基板１００と同様の多角形や円形であり、中央に凹部を設けた形状を有している。そして封止部１６０の縁は接着材で基板１００に固定されている。これにより、封止部１６０と基板１００で囲まれた空間は封止される。そして発光部１４０は、この封止された空間の中に位置している。
【００２８】
なお、封止部材は原子層成長（ＡＬＤ）法で形成された膜又は化学気相成長（ＣＶＤ）法で形成された膜であってもよい。封止膜の厚さは、例えば１０ｎｍ以上１０００ｎｍ以下である。封止膜がＡＬＤ法を用いて形成されている場合、封止膜は、例えば酸化アルミニウム膜又は酸化チタン膜の少なくとも一方を有していてもよく、また、これらの材料の積層膜でもよい。封止膜がＣＶＤ法やスパッタリング法を用いて形成されている場合、封止膜は、ＳｉＯ２又はＳｉＮなど絶縁膜によって形成されている。
【００２９】
図５は、有機層１２０の構成を示す断面図である。有機層１２０は、正孔注入層１２１と電子注入層１２６（又は電子輸送層）の間に、第２発光層１２３及び第１発光層１２４を有している。詳細には、有機層１２０は、第１電極１１０側から、正孔注入層１２１、正孔輸送層１２２、第２発光層１２３、第１発光層１２４、正孔ブロック層１２５、及び電子注入層１２６をこの順に積層した構成を有している。正孔注入層１２１は第１電極１１０に接しており、電子注入層１２６は第２電極１３０に接している。第２発光層１２３の内部発光スペクトルは第２ピークを有しており、第１発光層１２４の内部発光スペクトルは第１ピークを有している。このため、発光部１４０の出力の発光スペクトル（以下、発光出力スペクトルと記載）に含まれる第１ピークは第１発光層１２４からの内部発光スペクトルに由来しており、発光部１４０の発光出力スペクトルに含まれる第２ピークは第２発光層１２３からの内部発光スペクトルに由来している。第１ピークは例えば青色の波長域に位置しており、第２ピークは例えば赤色の波長域に位置している。また、第１発光層１２４または第２発光層１２３が単層で複数の発光ピークを有していてもよい。例えば、第２発光層１２３が赤色の波長領域と緑色の波長領域のピークをもつなどである。なお、正孔輸送層１２２及び正孔ブロック層１２５の少なくとも一方は省略されていてもよい。
【００３０】
なお、発光出力スペクトルは、例えば、点灯させた発光部１４０の発光を発光部１４０の外側から分光光度計により測定した結果で示される。また、内部発光スペクトルは、例えば、測定対象となる発光層のフォトルミネッセンスを顕微フォトルミネッセンス測定装置により測定された結果で示される。そしてこれらの測定方法を用いた場合、第１発光領域１４０ａの発光出力スペクトル及び第２発光領域１４０ｂの発光出力スペクトルを比較すると、ピーク波長は互いに共通し、かつピーク強度比が互いに異なる。一方、第１発光領域１４０ａの内部発光スペクトル及び第２発光領域１４０ｂの内部発光スペクトルは、ピーク波長及びピーク強度比が互いに共通する（ほぼ一致する）。
【００３１】
有機層１２０を構成する各層は、蒸着法で形成されてもよい。また、有機層１２０のうち少なくとも一つの層、例えば第１電極１１０と接触する層である正孔注入層１２１は、インクジェット法、印刷法、又はスプレー法などの塗布法によって形成されてもよい。なお、この場合、有機層１２０の残りの層は、蒸着法によって形成されている。また、有機層１２０のすべての層が、塗布法を用いて形成されていてもよい。また、第２発光層１２３が塗布法によって形成されている場合、第１発光層１２４は蒸着法によって形成されていてもよい。なお、第１発光層１２４及び第２発光層１２３には、蛍光発光材料および燐光発光材料のいずれを用いてもよい。ただし、内部量子効率向上の観点では、燐光発光材料を用いるのが好ましい。この場合、燐光発光材料としては、イリジウム、白金、オスミウム、レニウム、金、タングステン、ルテニウム、ハフニウム、ユウロビウム、テルビウム、ロジウム、パラジウム、または銀等から選択される、原子量が１００以上２００以下である重原子を一種または二種以上含む、燐光性有機金属錯体等が用いられる。
【００３２】
次に、発光装置１０の製造方法について説明する。まず、基板１００の第１面１０２に第１電極１１０を形成する。この工程において、第１端子１１２及び第２端子１３２も形成される。次いで、基板１００の第１面１０２に、絶縁層１５０となる樹脂材料を塗布し、この樹脂材料を露光及び現像する。これにより、絶縁層１５０が形成される。
【００３３】
次いで、第１電極１１０のうち第１絶縁層１５０で囲まれた領域に、有機層１２０を形成する。次いで、第２電極１３０を形成する。その後、封止部１６０を設ける。
【００３４】
次いで、図６に示すように、基板１００の第２面１０４側から、基板１００及び第１電極１１０を介して、有機層１２０のうち第１発光領域１４０ａとなる領域に位置する部分に、有機層１２０を加熱するための光を照射する。この光には、例えば近赤外域又は赤外域の光が含まれている。また、光の強度は例えば１Ｗ以上１００００Ｗ以下であり、光の照射時間は例えば１秒以上３６０００秒以下である。これにより、有機層１２０のうち第１発光領域１４０ａとなる領域に位置する部分は加熱され、その結果、有機層１２０のうち第１発光領域１４０ａに位置する部分（有機層１２０ａ）の発光出力スペクトルのピーク強度比（すなわち「第２ピークの強度」／「第１ピークの強度」）は、有機層１２０のうち光が照射されていない部分、すなわち第２発光領域１４０ｂに位置する部分（有機層１２０ｂ）の発光出力スペクトルのピーク強度比と異なる。
【００３５】
なお、有機層１２０ａのピーク強度比が有機層１２０ｂのピーク強度比と異なるのは、有機層１２０に光が照射されることによって第２発光層１２３及び第１発光層１２４の少なくとも一方のキャリアバランスが変化し、正孔と電子の結合量が最も多い部分（結合サイト）が移動するため、と考えられる。また、発光装置１０が前述したトップエミッション型である場合は、封止部１６０に透過性を有する材料を選択すると、封止部１６０側（基板１００の第１面１０２面側）から有機層１２０へ上記した加熱用の光を照射することができる。
【００３６】
図７は、第１発光領域１４０ａの発光出力スペクトルと第２発光領域１４０ｂの発光出力スペクトルの一例を示す図である。本図に示す例において、２つの発光出力スペクトルは複数のピークを有しており、かつこれら複数のピークの位置、すなわちピーク波長は互いに同じである。そして、第１ピークは青色の波長域に位置しており、第２ピークは第１ピークよりも長波長側、具体的には赤色の波長域に位置している。なお、本図に示す例では、２つの発光出力スペクトルは、緑色の波長域に第３のピークを有している。このため、第１発光領域１４０ａの発光色及び第２発光領域１４０ｂの発光色は、白色である。なお、第１のピークが強くなると青っぽい白色（すなわち高い色温度）になり、第２のピークが強くなると赤っぽい白色（すなわち低い色温度）になる。
【００３７】
図８は、図７に示した発光出力スペクトルを、第１ピークで規格化したものである。本図に示す第２ピークの高さは、上記したピーク強度比（第２ピーク／第１ピーク）を示している。そしてこの図から、第１発光領域１４０ａのピーク強度比は第２発光領域１４０ｂのピーク強度比と異なることがわかる。本図に示す例では、第２発光領域１４０ｂのピーク強度比は第１発光領域１４０ａのピーク強度比よりも高い。これは、第２発光領域１４０ｂの色温度は第１発光領域１４０ａの色温度よりも低いことを意味している。
【００３８】
図９は、第１発光領域１４０ａの発光出力スペクトルが電流の大きさ（電流密度）でどのように変化するかを示す図である。図１０は、図９に示した発光出力スペクトルを第１ピークで規格化したものである。図１０における第２ピークの高さは、上記したピーク強度比を示している。第１発光領域１４０ａ（すなわち図６のうち光が照射された領域）において、図９に示すように、電流密度が上がると光は強くなっている。そして、図１０に示すように、第１発光領域１４０ａにおいて、第１の電流（例えば電流密度が５ｍＡ／ｃｍ２以下）が流れているとき、第１ピークは第２ピークよりも高い。また、第１の電流よりも大きい第２の電流（例えば電流密度が６ｍＡ／ｃｍ２以上）が流れているときも、第１ピークは第２ピークよりも高い。ただし、図１０に示すように、第１ピークと第２ピークの差は小さくなっている。このため、第１の電流を流したときのピーク強度比は、第２の電流を流したときのピーク強度比と異なっている。なお、第２の電流の電流密度は、例えば第１の電流の電流密度の１０１％以上である。
【００３９】
図１１は、第２発光領域１４０ｂの発光出力スペクトルが電流の大きさ（電流密度）でどのように変化するかを示す図である。図１２は、図１１に示した発光出力スペクトルを第１ピークで規格化したものである。図１２における第２ピークの高さは、上記したピーク強度比を示している。図１１に示すように、第２発光領域１４０ｂ（すなわち光が照射されていない領域）において、電流が増えると発光強度は大きくなる。そして、図１２に示すように、第１発光領域１４０ａ（すなわち光が照射された領域）において、第１の電流（本図に示す例では電流密度が２．５ｍＡ／ｃｍ２）が流れているとき、第１ピークは第２ピークよりも高い。一方、電流密度を上げて第２の電流（図に示す例では電流密度が１０ｍＡ／ｃｍ２）が流れているとき、第１ピークは第２ピークよりも低くなる。
【００４０】
なお、図１０と図１２を比較すると、第１の電流を流したときの第１発光領域１４０ａのピーク強度比と第２発光領域１４０ｂのピーク強度比の差は、第２の電流を流したときの第１発光領域１４０ａのピーク強度比と第２発光領域１４０ｂのピーク強度比の差よりも小さいことがわかる。これは、電流密度が小さい時は、第１発光領域１４０ａの発光色と第２発光領域１４０ｂの発光色は異なっているが、この差は電流密度を上げていくにつれて小さくなることを示している。
【００４１】
なお、発光部１４０の全体が第１発光領域１４０ａになったとき、発光部１４０の発光出力スペクトルは、図９及び図１０に示した特性を示す。
【００４２】
図１３は、発光部１４０に第１の電流が流れている発光装置１０を、基板１００の第２面１０４側（発光部１４０とは逆側の面）から見た図である。この状態の第１発光領域１４０ａのピーク強度比は、第２発光領域１４０ｂのピーク強度比と異なっている。このため、第１発光領域１４０ａの発光色は第２発光領域１４０ｂの発光色と異なる。従って、人は、第１発光領域１４０ａと第２発光領域１４０ｂを区別できる。なお、図１３では第１発光領域１４０ａと第２発光領域１４０ｂが縞状に形成されているが、これら発光領域の形状は適宜選択され、例えば文字、記号、絵、又はこれらの組み合わせなどであってもよい。
【００４３】
図１４は、発光部１４０に第２の電流が流れている発光装置１０を、基板１００の第２面１０４側から見た図である。この状態の第１発光領域１４０ａのピーク強度比と、第２発光領域１４０ｂのピーク強度比の差は、第１の電流を流している場合と比較して小さい。このため、第１発光領域１４０ａの発光色と第２発光領域１４０ｂの発光色の差は、図１３に示した場合と比較して小さくなり、条件によってはほぼ同じになる。このため、人は、第１発光領域１４０ａと第２発光領域１４０ｂを区別できず、発光部１４０を一つの発光領域として認識する。
【００４４】
このように、本実施形態の発光装置１０によれば、電流密度を変化させることによって、発光部１４０に第１発光領域１４０ａに相当する領域を浮かび上がらせたり消したりすることができる。なお、第１発光領域１４０ａと、第１発光領域１４０ａ及び第２発光領域１４０ｂの発光色の違いにより表現できる表示とは、文字、記号、又は絵であってもよい。第１発光領域１４０ａの形状は、発光部１４０のうち光を照射する領域を調整することにより、自在に設定される。このようにすることにより、消灯モードと、第１発光領域１４０ａと第２発光領域１４０ｂとの発光色の違いを利用した表示を行う表示モードと、表示を消して発光のみを行う発光モードと、を電流値のレベル違いで設けることができる。そのため、表示のために素子の構成を設計したり、印加電流を細かく調整したりする必要が無い。
【００４５】
以上、本実施形態によれば、有機層１２０のうち第１発光領域１４０ａに位置する部分（有機層１２０ａ）は加熱されているため、発光部１４０の第１発光領域１４０ａの発光出力スペクトルのピーク強度比は、第２発光領域１４０ｂの発光出力スペクトルのピーク強度比と異なる。このため、第１発光領域１４０ａの発光色を第２発光領域１４０ｂの発光色と異ならせることができる。また、有機層１２０ａへの光の照射量は少なく、有機層１２０ａの有機色素は劣化していない。従って、発光装置１０の寿命が低下することを抑制できる。
【００４６】
また、有機層１２０ａへの光の照射は、封止部１６０を用いて発光部１４０を封止した後に行われている。このため、有機層１２０ａへ光を照射する工程を、真空装置の外部で行うことができる。従って、発光装置１０の製造コストが増加することを抑制できる。
【００４７】
（変形例１）
図１５は、変形例１に係る発光装置１０の構成を示す平面図であり、実施形態の図１に対応している。図１６は、図１５から第２電極１３０を取り除いた図である。図１７は、図１６から絶縁層１５０及び有機層１２０を取り除いた図である。本変形例に係る発光装置１０は、以下の点を除いて実施形態に係る発光装置１０と同様の構成である。
【００４８】
まず、絶縁層１５０は、第１電極１１０と重なる領域に、複数の開口部１５２を有している。有機層１２０は、複数の開口部１５２のそれぞれの中に位置している。言い換えると、発光部１４０は複数の発光領域に分割されている。本図に示す例では、第１発光領域１４０ａと第２発光領域１４０ｂは交互に配置されている。ただし、第１発光領域１４０ａと第２発光領域１４０ｂの配置は本図に示す例に限定されない。
【００４９】
そして、第２電極１３０は、第１発光領域１４０ａと第２発光領域１４０ｂのそれぞれに対して個別に設けられている。ただし、複数の第２電極１３０は共通の第２端子１３２に接続していてもよい。また、複数の第２電極１３０をそれぞれ別の第２端子１３２と接続させてもよい。このようにすることで、複数の第２電極１３０、つまり、第１発光領域１４０ａへの印加電流と第２発光領域１４０ｂへの印加電流を個別に制御することができる。個別に印加電流を制御することで、発光装置１０としての発光色を調整することができる。このような制御は後述する制御部２００が行う。本変形例において、第２電極１３０は、例えばマスクを用いて形成される。なお、第２電極１３０は、エッチングにより所定のパターンに形成されてもよい。
【００５０】
また、第１発光領域１４０ａと第２発光領域１４０ｂの間に位置する絶縁層１５０は、光制限層１５４となっている。光制限層１５４は、第２発光領域１４０ｂの有機層１２０に光を照射するときに、第２発光領域１４０ｂに入射した光が反射や散乱などによって第１発光領域１４０ａに入射することを抑制するために設けられている。光制限層１５４は、例えば近赤外域又は赤外域の光の透過率が５０％以下となっていてもよく、また、光制限層１５４と他の部分との赤外線透過率の差が１０％以上となっていてもよい。このようにするためには、光制限層１５４は、光制限層１５４を構成する樹脂材料に、この樹脂材料よりも光（例えば近赤外域又は赤外域の光）の透過率が低い低透過率材料を添加することにより、形成される。この場合、絶縁層１５０のうち光制限層１５４以外の部分にも、低透過率材料が添加される。低透過率材料は、例えばカーボンであるが、他の材料であってよい。
【００５１】
なお、絶縁層１５０の光制限層１５４を、絶縁層１５０の他の部分と別の工程で形成してもよい。この場合、光制限層１５４にのみ低透過率材料を添加することができる。
【００５２】
また、光制限層１５４は、光を反射する粒子又は層（例えばＡｌなどの金属粒子または金属層）を含んでいてもよい。金属層を設ける場合、光制限層１５４の樹脂材料は、金属層を覆うことになる。
【００５３】
本変形例によっても、実施形態と同様に、第１発光領域１４０ａの発光色を第２発光領域１４０ｂの発光色と異ならせることができる。また、発光装置１０の寿命が低下することを抑制できる。
【００５４】
また、第１発光領域１４０ａと第２発光領域１４０ｂの間には光制限層１５４が形成されている。光制限層１５４は、第２発光領域１４０ｂの有機層１２０に光を照射するときに、第２発光領域１４０ｂに入射した光が反射や散乱などによって第１発光領域１４０ａに入射することを抑制する。従って、第１発光領域１４０ａと第２発光領域１４０ｂの境界を明確にすることができ、かつ、第１発光領域１４０ａの幅が設計値より広くなることを抑制できる。
【００５５】
（変形例２）
図１８は、変形例２に係る発光装置１０の構成を示す平面図であり、変形例１の図１６に対応している。図１９は、図１８から絶縁層１５０及び有機層１２０を取り除いた図である。図２０は、図１８のＢ−Ｂ断面図である。なお、図２０において封止部１６０の図示は省略されており、また、説明のため第２電極１３０は図示されている。
【００５６】
本変形例に係る発光装置１０は、第１電極１１０が複数に分割されている点を除いて変形例１に係る発光装置１０と同様の構成である。具体的には、第１電極１１０は、一つの第１発光領域１４０ａに対して一組の第１電極１１０及び第１端子１１２が設けられており、一つの第２発光領域１４０ｂに対して一組の第１電極１１０及び第１端子１１２が設けられている。このため、第１発光領域１４０ａの第１電極１１０は、第２発光領域１４０ｂの第１電極１１０から分離していることになる。そして光制限層１５４は、隣り合う第１電極１１０の間に位置している。
【００５７】
本実施例において、第１発光領域１４０ａの有機層１２０ａに熱を加える方法には、有機層１２０ａに光を照射する方法の他に、第１発光領域１４０ａにのみ電流を流して有機層１２０を発熱させる方法がある。この場合、光制限層１５４を設ける必要はなく、その代わりに隣り合う第１発光領域１４０ａと第２発光領域１４０ｂの間に低透過率材料を含まない絶縁層１５０を設ければよい。
【００５８】
なお、本変形例において、図２１に示すように、第２電極１３０は互いに繋がっていてもよい。
【００５９】
本変形例によっても、変形例１と同様に、第１発光領域１４０ａの発光色を第２発光領域１４０ｂの発光色と異ならせることができる。また、発光装置１０の寿命が低下することを抑制できる。また、第１発光領域１４０ａと第２発光領域１４０ｂの境界を明確にすることができ、かつ、第１発光領域１４０ａの幅が設計値より広くなることを抑制できる。
【００６０】
また、第１電極１１０が複数の第１発光領域１４０ａ及び複数の第２発光領域１４０ｂのそれぞれに対して個別に設けられている。従って、図１８に示すように、発光部１４０への電流供給量を制御する制御部２００を設け、制御部２００を用いて、第１発光領域１４０ａへの電流供給量と、第２発光領域１４０ｂへの電流供給量とを個別に制御することができる。この場合、制御部２００は、第１発光領域１４０ａの発光色と第２発光領域１４０ｂの発光色とを互いに異ならせたり、一致させたりすることができる。また、制御部２００は、発光部１４０の色を微妙に変えることができる。例えば発光部１４０の発光色を青っぽい白色にしたり、赤っぽい色にしたりすることができる。制御部２００による発光装置１０の発光色の調整は、２段のみならず多段にすることができる。
【００６１】
（変形例３）
図２２は、変形例３に係る発光装置１０の構成を示す断面図であり、変形例２の図２０に対応している。本変形例に係る発光装置１０は、第１発光領域１４０ａが有する第１電極１１０と、その隣の第２発光領域１４０ｂが有する第１電極１１０とが互いに繋がっている点、及び、第１発光領域１４０ａが有する第２電極１３０と、その隣の第２発光領域１４０ｂが有する第２電極１３０とが互いに繋がっている点を除いて、変形例２に係る発光装置１０と同様の構成である。言い換えると、本変形例は、実施形態に示した発光装置１０に、変形例１に示した光制限層１５４を設けたものである。
【００６２】
本変形例によっても、第１発光領域１４０ａの発光色を第２発光領域１４０ｂの発光色と異ならせることができる。また、発光装置１０の寿命が低下することを抑制できる。また、第１発光領域１４０ａと第２発光領域１４０ｂの境界を明確にすることができ、かつ、第１発光領域１４０ａの幅が設計値より広くなることを抑制できる。
【００６３】
以上、図面を参照して実施形態及び実施例について述べたが、これらは本発明の例示であり、上記以外の様々な構成を採用することもできる。
【符号の説明】
【００６４】
１０  発光装置
１００  基板
１１０  第１電極
１２０  有機層
１２３  第２発光層
１２４  第１発光層
１３０  第２電極
１４０  発光部
１４０ａ  第１発光領域
１４０ｂ  第２発光領域
１５０  絶縁層
１５４  光制限層
１６０  封止部
【図１】
2016181424.tif 000003
【図２】
2016181424.tif 000004
【図３】
2016181424.tif 000005
【図４】
2016181424.tif 000006
【図５】
2016181424.tif 000007
【図６】
2016181424.tif 000008
【図７】
2016181424.tif 000009
【図８】
2016181424.tif 000010
【図９】
2016181424.tif 000011
【図１０】
2016181424.tif 000012
【図１１】
2016181424.tif 000013
【図１２】
2016181424.tif 000014
【図１３】
2016181424.tif 000015
【図１４】
2016181424.tif 000016
【図１５】
2016181424.tif 000017
【図１６】
2016181424.tif 000018
【図１７】
2016181424.tif 000019
【図１８】
2016181424.tif 000020
【図１９】
2016181424.tif 000021
【図２０】
2016181424.tif 000022
【図２１】
2016181424.tif 000023
【図２２】
2016181424.tif 000024